(57)【特許請求の範囲】
【請求項１】
複数の色素増感太陽電池を直列且つ電気的に接続してなる色素増感太陽電池モジュールの製造方法において、
前記複数の色素増感太陽電池を直列且つ電気的に接続する接続工程を含み、
前記色素増感太陽電池を、
透明基板及び前記透明基板上に設けられる透明導電膜を有する第１電極、並びに、不動態膜を形成する金属からなる金属基板を含む第２電極を準備する準備工程と、
前記第１電極又は第２電極に酸化物半導体層を形成する酸化物半導体層形成工程と、
前記酸化物半導体層に光増感色素を担持する色素担持工程と、
前記酸化物半導体層上に電解質を配置する電解質配置工程と、
前記第１電極と前記第２電極とを対向させて封止部により前記電解質を封止する封止工程と、
前記第２電極の前記金属基板上であって前記第１電極と反対側の表面に前記金属基板よりも低い抵抗を有する金属からなる直線状の接続部材を、前記第２電極のうち前記封止部の内側領域上を通り前記封止部上を越えて前記金属基板から張り出して固定する接続部材固定工程とを含む色素増感太陽電池の製造方法であって、前記接続部材固定工程において、前記接続部材を抵抗溶接により前記金属基板に接合することにより前記金属基板上に前記接続部材を固定する色素増感太陽電池の製造方法によって製造し、
前記接続工程において、隣り合う２つの色素増感太陽電池のうち一方の色素増感太陽電池の前記第２電極に設けられた前記接続部材を、前記金属基板から他方の色素増感太陽電池側に張り出した状態で、前記他方の色素増感太陽電池の前記第１電極に設けられた端子と接続する色素増感太陽電池モジュールの製造方法。
【請求項２】
前記接続工程において、隣り合う２つの色素増感太陽電池のうち一方の色素増感太陽電池の前記接続部材と、他方の色素増感太陽電池の前記第１電極に設けられた前記端子とを抵抗溶接により直接接続する請求項１に記載の色素増感太陽電池モジュールの製造方法。
【請求項３】
前記接続部材固定工程において、抵抗溶接を、前記金属基板の上に前記接続部材を接触させた状態で、２つの電極をそれぞれ、前記接続部材の表面、及び、前記金属基板の表面に当接させることによって行う、請求項１又は２に記載の色素増感太陽電池モジュールの製造方法。
【請求項４】
前記接続部材固定工程において、抵抗溶接を３〜２０ミリ秒行う、請求項１〜３のいずれか一項に記載の色素増感太陽電池モジュールの製造方法。
【請求項５】
前記接続部材の厚さが９〜２００μｍである、請求項１〜４のいずれか一項に記載の色素増感太陽電池モジュールの製造方法。
【請求項６】
前記第２電極の厚さが９〜２００μｍである、請求項１〜５のいずれか一項に記載の色素増感太陽電池モジュールの製造方法。
【請求項７】
複数の色素増感太陽電池を直列且つ電気的に接続してなる色素増感太陽電池モジュールであって、
前記色素増感太陽電池が、
透明基板及び前記透明基板上に設けられる透明導電膜を有する第１電極と、
不動態膜を形成する金属からなる金属基板を含む第２電極と、
前記第１電極又は第２電極に設けられる酸化物半導体層と、
前記第１電極と前記第２電極との間に設けられる電解質と、
前記第１電極及び前記第２電極を接合させる封止部と、
前記第２電極のうち前記第１電極と反対側の表面に設けられ、前記金属基板の金属よりも低い抵抗を有する金属からなる直線状の接続部材とを備えており、
前記色素増感太陽電池において、前記第２電極と前記接続部材との間に、前記金属基板の金属と前記接続部材の金属との合金からなる合金部が設けられ、
隣り合う２つの色素増感太陽電池のうち一方の色素増感太陽電池の前記第２電極に設けられた前記接続部材と、他方の色素増感太陽電池の前記第１電極に設けられた端子とが接続され、
前記接続部材が、前記第２電極のうち前記封止部の内側領域上を通り前記封止部上を越えて前記金属基板から前記他方の色素増感太陽電池側まで張り出している色素増感太陽電池モジュール。
【請求項８】
前記接続部材と前記端子との間に、前記接続部材を構成する金属と前記端子を構成する金属との合金からなる合金部が設けられている、請求項７に記載の色素増感太陽電池モジュール。
【発明の詳細な説明】
【技術分野】
【０００１】
本発明は、色素増感太陽電池、その製造方法、色素増感太陽電池モジュール及びその製造方法に関する。
【背景技術】
【０００２】
色素増感太陽電池モジュールは、複数個の直列且つ電気的に接続された色素増感太陽電池を備えている。各色素増感太陽電池は作用極と、これに対向する対極と、これらを接合させる封止部とを有しており、作用極は、透明基板と、その上に形成された透明導電膜と、透明導電膜の上に設けられる酸化物半導体層とを有する。
【０００３】
このような色素増感太陽電池モジュールにおいて、複数の色素増感太陽電池を直列に接続する方法として、従来、特許文献１に記載の方法が知られている。特許文献１に記載の方法では、チタン対極のうち作用極とは反対側の面であって封止部の外周より外側の領域に、他の色素増感太陽電池と接続するための銅又はニッケルからなる接続端子が接合される一方、隣接する色素増感太陽電池の透明導電膜上にも接続端子が接合され、これらの接続端子同士が導電線を介して接続されている。そして、特許文献１には、銅又はニッケルからなる接続端子をチタン対極に接合する方法として、接続端子によってチタン対極を加圧しながら、接続端子に超音波を印加することによりチタン対極に接続端子を接合する方法が記載されている。なお、接続端子をチタン対極のうち作用極とは反対側の面に接合するのは、隣接する色素増感太陽電池から又は外部からの電子をチタン対極を通じて電解質に注入するためである。
【先行技術文献】
【特許文献】
【０００４】
【特許文献１】国際公開第２００９／１３３６８９号
【発明の概要】
【発明が解決しようとする課題】
【０００５】
しかし、上記特許文献１に記載の方法は以下の課題を有していた。
【０００６】
すなわち、上記特許文献１記載の方法では、チタン対極のうち作用極とは反対側の面であって封止部の外周より外側の領域に銅又はニッケルからなる接続端子が接合される。このため、チタン対極のうちのごく小さなスペースに端子を接合しなければならず、接続強度が必ずしも十分とは言えない。このため、この色素増感太陽電池を有する色素増感太陽電池モジュールは接続信頼性の点で改善の余地があった。
【０００７】
接続信頼性を高めるためには、チタン対極における作用極と反対側の表面のうち、封止部の外周より内側の領域、すなわち酸化物半導体層の直上部に接続端子を設けることも考えられる。
【０００８】
しかし、その場合には、接続端子の接合箇所が酸化物半導体層に近づくことになるため、酸化物半導体層に担持された光増感色素が劣化するおそれがある。
【０００９】
そこで、光増感色素の劣化を抑制しながら、優れた接続信頼性を有する色素増感太陽電池の製造方法が求められている。
【００１０】
本発明は上記事項に鑑みてなされたものであり、光増感色素の劣化を抑制しながら優れた接続信頼性を有する色素増感太陽電池、その製造方法、色素増感太陽電池モジュール及びその製造方法を提供することを目的とする。
【課題を解決するための手段】
【００１１】
本発明者らは、上記課題を解決するため鋭意検討を重ねた結果、以下の発明により上記課題を解決し得ることを見出した。
【００１２】
すなわち、本発明は、複数の色素増感太陽電池を直列且つ電気的に接続してなる色素増感太陽電池モジュールの製造方法において、前記複数の色素増感太陽電池を直列且つ電気的に接続する接続工程を含み、前記色素増感太陽電池を、透明基板及び前記透明基板上に設けられる透明導電膜を有する第１電極、並びに、不動態膜を形成する金属からなる金属基板を含む第２電極を準備する準備工程と、前記第１電極又は第２電極に酸化物半導体層を形成する酸化物半導体層形成工程と、前記酸化物半導体層に光増感色素を担持する色素担持工程と、前記酸化物半導体層上に電解質を配置する電解質配置工程と、前記第１電極と前記第２電極とを対向させて封止部により前記電解質を封止する封止工程と、前記第２電極の前記金属基板上であって前記第１電極と反対側に前記金属基板よりも低い抵抗を有する金属からなる直線状の接続部材を、前記第２電極のうち前記封止部の内側領域上を通り前記封止部上を越えて前記金属基板から張り出して固定する接続部材固定工程とを含む色素増感太陽電池の製造方法であって、前記接続部材固定工程において、前記接続部材を抵抗溶接により前記金属基板に接合することにより前記金属基板上に前記接続部材を固定する、色素増感太陽電池の製造方法によって製造し、前記接続工程において、隣り合う２つの色素増感太陽電池のうち一方の色素増感太陽電池の前記第２電極に設けられた前記接続部材を、前記金属基板から他方の色素増感太陽電池側に張り出した状態で、前記他方の色素増感太陽電池の前記第１電極に設けられた端子と接続する色素増感太陽電池モジュールの製造方法である。
【００１３】
この製造方法によれば、色素増感太陽電池が上述した製造方法で製造されることで、光増感色素の劣化が十分に抑制され且つ優れた接続信頼性を有する色素増感太陽電池が得られる。このため、接続工程において、第２電極の金属基板と、隣の色素増感太陽電池の第１電極の端子とを接続すると、優れた光電変換特性及び接続信頼性を有する色素増感太陽電池モジュールを得ることができる。またこの製造方法によれば、接続部材固定工程において、金属基板よりも低い抵抗を有する接続部材を抵抗溶接によって金属基板に接合することにより金属基板上に接続部材を固定する。ここで、抵抗溶接は、２本の電極を接続部材及び金属基板又はそのいずれか一方に押し当てて、両者間に電流を流すことにより、接続部材と金属基板との接触部分で熱を発生させ、この熱により接続部材及び金属基板の両方を溶融させて両者を接続させる方法である。このとき、熱は金属基板と接続部材の接触部分のみにしか発生しない。また、抵抗溶接においては、電流を流す時間は短時間（数ミリ秒）であるため、熱が発生する時間も短い。このため、熱が加えられる場所を局所領域に抑えることができる。従って、封止工程の後、第２電極の金属基板上に接続部材を固定する場合でも、酸化物半導体層に担持された光増感色素の劣化を十分に抑制することができる。
【００１４】
さらに接続部材固定工程により、金属基板と接続部材とを溶融させて接合させるため、両者の間に合金部が形成される。このため、金属基板と接続部材との接合強度が大きくなり、得られた複数の色素増感太陽電池を直列に接続させて色素増感太陽電池モジュールを製造する場合に、優れた接続信頼性を有する色素増感太陽電池モジュールを得ることができる。また第２電極と接続部材との間に合金部が設けられることで、第２電極と接続部材との間の接触抵抗も低下させることができる。また本発明の製造方法では、接続部材を抵抗溶接により金属基板に接合することで、熱が加えられる場所を局所領域に抑えることができるため、接続部材を封止部の内側領域に固定することも可能である。この場合、接続部材から電解質までの間で、接続部材よりも抵抗の大きい金属基板を通る距離を短縮させることが可能となり、接続部材と電解質との間の抵抗を小さくすることが可能となる。
【００１５】
前記接続部材固定工程においては、抵抗溶接を、前記金属基板のうち前記第１電極とは反対側の表面に前記接続部材を接触させた状態で、２つの抵抗溶接用の電極をそれぞれ、前記接続部材、及び、前記金属基板の前記表面に当接させることによって行うことが好ましい。
【００１６】
この場合、第２電極と接続部材とを抵抗溶接により接続する際に、２つの抵抗溶接用電極を第２電極の金属基板のうち第１電極側の表面に押し当てずに済む。このため、金属基板のうち第１電極側の表面における変形を十分に防止することができる。また第２電極の金属基板のうち第１電極側の表面に抵抗溶接用電極の溶着を防止できるという利点もある。
【００１７】
前記接続部材固定工程において、抵抗溶接を3〜20m秒行うことが好ましい。
【００１８】
この場合、合金部の厚さが適度になり、接続部材と金属基板との間で接合強度と抵抗の両方がより良好となる。
【００１９】
前記接続部材の厚さは9〜200μｍであることが好ましい。
【００２０】
この場合、接続部材の厚さが9μｍ以上であると、9μｍ未満である場合に比べて強度が十分に向上し、抵抗溶接に際して変形しにくくなる。一方、接続部材の厚さが、200μｍ以下であると、200μｍを超える場合に比べてより短時間で第２電極と接続部材とを接続できる。また第２電極のうち第１電極と反対側の表面の凹凸を少なくすることができ、平坦な面上に安定して設置できる。
【００２１】
前記第２電極の厚さは9〜200μｍであることが好ましい。第２電極の厚さが9μｍ以上であると、9μｍ未満である場合に比べて第２電極の強度がより大きいため、抵抗溶接に際して変形しにくくなる。一方、第２電極の厚さが、200μｍ以下であると、200μｍを超える場合に比べてより短時間で第２電極と接続部材とを接続できる。また第２電極に可撓性を持たせることができる。
【００２４】
上記接続工程において、隣り合う２つの色素増感太陽電池のうち一方の色素増感太陽電池の前記接続部材と、他方の色素増感太陽電池の前記第１電極に設けられた前記端子とを抵抗溶接により直接接続することが好ましい。
【００２５】
この場合、隣り合う２つの色素増感太陽電池のうち一方の色素増感太陽電池の接続部材と、他方の色素増感太陽電池の第１電極の端子とを、はんだ等を用いる場合に比べて、簡便に接合させることができるとともに、接続強度を向上させることがき、接触抵抗も低下させることができる。また、抵抗溶接は、一方の色素増感太陽電池の接続部材と、他方の色素増感太陽電池の第１電極の端子とを接合する際、抵抗溶接用の電極を局所的に当てて行うため、熱が局所的にしか発生しない。このため、はんだ等を用いて接合を行う場合に比べて、酸化物半導体層に担持された色素や封止部の劣化がより十分に抑制される。
【００３０】
また本発明は、複数の色素増感太陽電池を直列且つ電気的に接続してなる色素増感太陽電池モジュールであって、前記色素増感太陽電池が、透明基板及び前記透明基板上に設けられる透明導電膜を有する第１電極と、不動態膜を形成する金属からなる金属基板を含む第２電極と、前記第１電極又は第２電極に設けられる酸化物半導体層と、前記第１電極と前記第２電極との間に設けられる電解質と、前記第１電極及び前記第２電極を接合させる封止部と、前記第２電極のうち前記第１電極と反対側の表面に設けられ、前記金属基板の金属よりも低い抵抗を有する金属からなる直線状の接続部材とを備えており、前記色素増感太陽電池において、前記第２電極と前記接続部材との間に、前記金属基板の金属と前記接続部材の金属との合金からなる合金部が設けられ、隣り合う２つの色素増感太陽電池のうち一方の色素増感太陽電池の前記第２電極に設けられた前記接続部材と、他方の色素増感太陽電池の前記第１電極に設けられた端子とが接続され、前記接続部材が、前記第２電極のうち前記封止部の内側領域上を通り前記封止部上を越えて前記金属基板から前記他方の色素増感太陽電池側まで張り出している色素増感太陽電池モジュールである。
【００３１】
この色素増感太陽電池モジュールによれば、個々の色素増感太陽電池が色素の劣化が十分に抑制され且つ優れた接続信頼性を有する。このため、優れた光電変換特性及び接続信頼性を有する色素増感太陽電池モジュールが実現される。またこの発明によれば、第２電極と接続部材との間に、第２電極の金属と接続部材の金属との合金からなる合金部が設けられているため、第２電極と接続部材との接続強度が大きくなり、優れた接続信頼性が得られる。また第２電極と接続部材との間に合金部が設けられることで、第２電極と接続部材との間の接触抵抗も低下させることができる。
【００３２】
上記色素増感太陽電池モジュールにおいて、前記接続部材と前記端子との間に、前記接続部材を構成する金属と前記端子を構成する金属との合金からなる合金部が設けられていることが好ましい。
【００３３】
この場合、端子と接続部材との接続強度が大きくなり、優れた接続信頼性が得られる。また端子と接続部材との間に合金部が設けられることで、端子と接続部材との間の接触抵抗も低下させることができる。
【発明の効果】
【００３４】
本発明によれば、光増感色素の劣化が十分に抑制され、優れた接続信頼性を有する色素増感太陽電池、その製造方法、色素増感太陽電池モジュール及びその製造方法が提供される。
【図面の簡単な説明】
【００３５】
【図１】本発明の色素増感太陽電池モジュールの一実施形態を示す部分断面図である。
【図２】図１の部分拡大図である。
【図３】図１の接続部材を金属基板に接合している工程を示す部分断面図である。
【図４】本発明の色素増感太陽電池モジュールの他の実施形態を示す部分断面図である。
【発明を実施するための形態】
【００３６】
以下、本発明の実施形態について図面を参照しながら詳細に説明する。
【００３７】
＜第１実施形態＞  まず本発明の色素増感太陽電池モジュールの第１実施形態について説明する。図１は、本発明の色素増感太陽電池モジュールの一実施形態を示す部分断面図である。
【００３８】
図１に示すように、色素増感太陽電池モジュール１００は、複数（図１では２つ）の色素増感太陽電池５０を有し、複数の色素増感太陽電池５０は直列且つ電気的に接続されている。以下、説明の便宜上、色素増感太陽電池モジュール１００において隣り合う２つの色素増感太陽電池５０を色素増感太陽電池５０Ａ，５０Ｂと呼ぶことがある。
【００３９】
まず色素増感太陽電池５０Ａについて説明する。
【００４０】
色素増感太陽電池５０Ａは、作用極１０と、作用極１０に対向する対極２０と、作用極１０及び対極２０を接合させる封止部３０と、作用極１０、対極２０及び環状の封止部３０によって形成されるセル空間に充填される電解質４０とを備えている。
【００４１】
作用極１０は、透明基板１１及び透明基板１１の上に設けられる透明導電膜１２からなる透明導電性基板１５と、透明導電性基板１５の透明導電膜１２の上に設けられる酸化物半導体層１３と、透明導電膜１２の上において酸化物半導体層１３の各々を包囲するように設けられる配線部１７とを有している。配線部１７は、透明導電膜１２上に設けられる集電配線１４と、集電配線１４を覆う配線保護層１６とを有している。酸化物半導体層１３には光増感色素が担持されている。また、透明導電膜１２上であって封止部３０の外側には、集電配線１４に接続される端子９０が設けられ、端子９０の上にははんだ７０が設けられている。本実施形態では、透明導電性基板１５によって第１電極が構成されている。
【００４２】
色素増感太陽電池５０Ａの透明基板１１は、色素増感太陽電池モジュール１００における全色素増感太陽電池５０Ａ及び５０Ｂにおいて共通の透明基板となっている。
【００４３】
一方、対極２０は、不動態を形成する金属基板２１と金属基板２１の作用極１０側に設けられて触媒反応を促進する触媒層２２とを備えている。また対極２０の金属基板２１には、作用極１０とは反対側の表面に、金属基板２１よりも低い抵抗を有する接続部材６０が設けられている。本実施形態では、接続部材６０は、金属基板２１の一部にのみ設けられている。ここで、図２に示すように、接続部材６０と対極２０の金属基板２１との間には、金属基板２１を構成する金属と接続部材６０を構成する金属との合金からなる合金部６５が設けられている。また図１に示すように、接続部材６０の上には、はんだ７０が設けられている。本実施形態では、対極２０によって第２電極が構成されている。
【００４４】
色素増感太陽電池５０Ａの隣りの色素増感太陽電池５０Ｂも、色素増感太陽電池５０Ａと同一の構成を有している。
【００４５】
そして、色素増感太陽電池５０Ａと色素増感太陽電池５０Ｂとは導電線８０によって接続されている。具体的には、導電線８０の一端は、色素増感太陽電池５０Ａの接続部材６０にはんだ７０によって接続され、導電線８０の他端は、色素増感太陽電池５０Ｂの端子９０にはんだ７０によって接続されている。
【００４６】
色素増感太陽電池モジュール１００によれば、対極２０と接続部材６０との間に、対極２０の金属基板を構成する金属と接続部材６０の金属との合金からなる合金部６５が設けられている。このため、対極２０と接続部材６０との接続強度が大きくなり、優れた接続信頼性を有する。対極２０と接続部材６０との間に合金部６５が設けられることで、対極２０と接続部材６０との間の接触抵抗も低下させることができる。
【００４７】
以下、作用極１０、光増感色素、対極２０、封止部３０、電解質４０、接続部材６０、はんだ７０、導電線８０および端子９０について詳細に説明する。
【００４８】
（作用極）
作用極１０は、上述したように、透明基板１１及び透明基板１１上に設けられる透明導電膜１２から成る透明導電性基板１５と、透明導電性基板１５の透明導電膜１２上に設けられ、光増感色素が担持される多孔質酸化物半導体層１３とを備える。
【００４９】
透明基板１１は、光透過性の材料からなる基板により構成される。このような材料としては、ガラス、ポリエチレンテレフタレート（ＰＥＴ）、ポリカーボネート（ＰＣ）、ポリエーテルスルホン（ＰＥＳ）、ポリエチレンナフタレート（ＰＥＮ）などが挙げられ、通常、光電変換素子の透明基材として用いられる材料であればいかなるものでも用いることができる。透明基板１１は、これらの中から電解質４０への耐性などを考慮して適宜選択される。また、透明基板１１は、できる限り光透過性に優れる基材が好ましく、光透過率が９０％以上の基材がより好ましい。
【００５０】
透明導電膜１２は、作用極１０の透明性を著しく損なわない構造とするために、導電性金属酸化物からなる薄膜であることが好ましい。このような導電性金属酸化物としては、例えば、酸化インジウムスズ（ＩＴＯ）、フッ素添加酸化スズ（ＦＴＯ）、酸化スズ（ＳｎＯ２）などが挙げられる。また、透明導電膜１２は、単層でも、異なる導電性金属酸化物で構成される複数の層の積層体で構成されてもよい。透明導電膜１２が単層で構成される場合、透明導電膜１２は、成膜が容易かつ製造コストが安価であるという観点から、ＩＴＯ、ＦＴＯが好ましく、また、高い耐熱性及び耐薬品性を有する観点から、ＦＴＯで構成されることがより好ましい。
【００５１】
また、透明導電膜１２が複数の層で構成される積層体により構成されると、各層の特性を反映させることが可能となることから好ましい。中でも、ＩＴＯからなる膜にＦＴＯからなる膜が積層されてなる積層膜であることが好ましい。この場合、高い導電性、耐熱性及び耐薬品性を持つ透明導電膜１２が実現でき、可視域における光の吸収量が少なく、導電率が高い透明導電性基板を構成することができる。また、透明導電膜１２の厚さは例えば０．０１μｍ〜２μｍの範囲にすればよい。
【００５２】
多孔質酸化物半導体層１３を形成する酸化物半導体としては、特に限定されず、通常、光電変換素子用の多孔質酸化物半導体層を形成するのに用いられるものであれば、いかなるものでも用いることができる。このような酸化物半導体としては、例えば、酸化チタン（ＴｉＯ２）、シリカ（ＳｉＯ２）、酸化スズ（ＳｎＯ２）、酸化タングステン（ＷＯ３）、酸化亜鉛（ＺｎＯ）、酸化ニオブ（Ｎｂ２Ｏ５）、チタン酸ストロンチウム（ＳｒＴｉＯ３）酸化インジウム（Ｉｎ３Ｏ３）、酸化ジルコニウム（ＺｒＯ２）、酸化タリウム（Ｔａ２Ｏ５）、酸化ランタン（Ｌａ２Ｏ３）、酸化イットリウム（Ｙ２Ｏ３）、酸化ホルミウム（Ｈｏ２Ｏ３）、酸化ビスマス（Ｂｉ２Ｏ３）、酸化セリウム（ＣｅＯ２）、酸化アルミニウム（Ａｌ２Ｏ３）が挙げられる。これらは単独で又は２種以上を組み合わせて使用することができる。
【００５３】
これら酸化物半導体の粒子の平均粒径は１〜１０００ｎｍであることが、色素で覆われた酸化物半導体の表面積が大きくなり、即ち光電変換を行う場が広くなり、より多くの電子を生成することができることから好ましい。また、多孔質酸化物半導体層１３は、粒度分布の異なる酸化物半導体粒子を積層させて構成されることが好ましい。この場合、半導体層内で繰り返し光の反射を起こさせることが可能となり、多孔質酸化物半導体層１３の外部へ逃がす入射光を少なくして、効率よく光を電子に変換することができる。多孔質酸化物半導体層１３の厚さは、例えば０．５〜５０μｍとすればよい。なお、多孔質酸化物半導体層１３は、異なる材料からなる複数の酸化物半導体の積層体で構成することもできる。
【００５４】
光増感色素としては、ビピリジン構造、ターピリジン構造などを配位子に含むルテニウム錯体、ポリフィリン、フタロシアニンなどの含金属錯体、エオシン、ローダミン、メロシアニンなどの有機色素などが挙げられ、これらの中から、用途、使用半導体に適した挙動を示すものを特に限定なく選ぶことができる。具体的には、Ｎ３、Ｎ７１９、ブラックダイ（Black dye）などを使用することができる。
【００５５】
（対極）
対極２０は、不動態を形成する金属基板２１と、還元反応を促進する触媒層２２とで構成される。不動態を形成する金属基板２１を構成する金属としては、例えばチタン、ニッケル、ニオブ、アルミニウム、タングステン、ＳＵＳなどの電解質４０に耐久性を有するものを用いることができる。触媒層２２は、白金や炭素などからなる。
【００５６】
（封止部）
封止部３０は、作用極１０と対極２０とを連結しており、作用極１０と対極２０との間の電解質４０は、封止部３０によって包囲されることで封止される。封止部３０を構成する材料としては、例えばアイオノマー、エチレン−ビニル酢酸無水物共重合体、エチレン−メタクリル酸共重合体、エチレン−ビニルアルコール共重合体、紫外線硬化樹脂、及び、ビニルアルコール重合体が挙げられる。なお、封止部３０は樹脂のみで構成されてもよいし、樹脂と無機フィラーとで構成されていてもよい。
【００５７】
（電解質）
電解質４０は、多孔質酸化物半導体層１３内に電解液を含浸させてなるものか、または、多孔質酸化物半導体層１３内に電解液を含浸させた後に、この電解液を適当なゲル化剤を用いてゲル化（擬固体化）して、多孔質酸化物半導体層１３と一体に形成されてなるもの、あるいは、イオン性液体、酸化物半導体粒子若しくは導電性粒子を含むゲル状の電解質を用いることができる。
【００５８】
上記電解液としては、ヨウ素、ヨウ化物イオン、ターシャリ−ブチルピリジンなどの電解質成分が、エチレンカーボネートやメトキシアセトニトリルなどの有機溶媒に溶解されてなるものが用いられる。この電解液をゲル化する際に用いられるゲル化剤としては、ポリフッ化ビニリデン、ポリエチレンオキサイド誘導体、アミノ酸誘導体などが挙げられる。
【００５９】
上記イオン性液体としては、特に限定されるものではないが、室温で液体であり、四級化された窒素原子を有する化合物をカチオンまたはアニオンとした常温溶融性塩が挙げられる。常温溶融性塩のカチオンとしては、四級化イミダゾリウム誘導体、四級化ピリジニウム誘導体、四級化アンモニウム誘導体などが挙げられる。常温溶融塩のアニオンとしては、ＢＦ４−、ＰＦ６−、Ｆ（ＨＦ）ｎ−、ビストリフルオロメチルスルホニルイミド[Ｎ（ＣＦ３ＳＯ２）２−]、ヨウ化物イオンなどが挙げられる。イオン性液体の具体例としては、四級化イミダゾリウム系カチオンとヨウ化物イオンまたはビストリフルオロメチルスルホニルイミドイオンなどからなる塩類を挙げることができる。
【００６０】
上記酸化物半導体粒子としては、物質の種類や粒子サイズなどは特に限定されないが、イオン性液体を主体とする電解液との混和性に優れ、この電解液をゲル化させるようなものが用いられる。また、酸化物半導体粒子は、電解質４０の導電性を低下させることがなく、電解質４０に含まれる他の共存成分に対する化学的安定性に優れることが必要である。特に、電解質４０がヨウ素／ヨウ化物イオンや、臭素／臭化物イオンなどの酸化還元対を含む場合であっても、酸化物半導体粒子は、酸化反応による劣化を生じないものが好ましい。
【００６１】
このような酸化物半導体粒子としては、ＴｉＯ２、ＳｎＯ２、ＷＯ３、ＺｎＯ、Ｎｂ２Ｏ５、Ｉｎ２Ｏ３、ＺｒＯ２、Ｔａ２Ｏ５、Ｌａ２Ｏ３、ＳｒＴｉＯ３、Ｙ２Ｏ３、Ｈｏ２Ｏ３、Ｂｉ２Ｏ３、ＣｅＯ２、Ａｌ２Ｏ３からなる群から選択される１種または２種以上の混合物が好ましく、二酸化チタン微粒子（ナノ粒子）が特に好ましい。この二酸化チタンの平均粒径は２ｎｍ〜１０００ｎｍ程度が好ましい。
【００６２】
上記導電性粒子としては、導電体や半導体など、導電性を有する粒子が用いられる。この導電性粒子の比抵抗の範囲は、好ましくは１．０×１０−２Ω・ｃｍ以下であり、より好ましくは、１．０×１０−３Ω・ｃｍ以下である。また、導電性粒子の種類や粒子サイズなどは特に限定されないが、イオン性液体を主体とする電解液との混和性に優れ、この電解液をゲル化するようなものが用いられる。このような導電性粒子には、電解質４０中において導電性が低下しにくく、電解質４０に含まれる他の共存成分に対する化学的安定性に優れることが求められる。特に、電解質４０がヨウ素／ヨウ化物イオンや、臭素／臭化物イオンなどの酸化還元対を含む場合でも、酸化反応などによる劣化を生じないものが好ましい。
【００６３】
このような導電性粒子としては、カーボンを主体とする物質からなるものが挙げられ、具体例としては、カーボンナノチューブ、カーボンファイバ、カーボンブラックなどの粒子を例示できる。これらの物質の製造方法はいずれも公知であり、また、市販品を用いることもできる。
【００６４】
（接続部材）
対極２０における作用極１０側とは反対側の表面、すなわち第１電極１０の金属基板２１の表面には、接続部材６０が形成される。接続部材６０は、２つの色素増感太陽電池５０同士を接続するためのものである。接続部材６０を構成する金属としては、対極２０よりも低い抵抗を有する金属が用いられる。このような金属としては、銅、銀、ニッケルなどが挙げられるが、導電性及びはんだ濡れ性に優れることから、銅を用いることが好ましい。
【００６５】
接続部材６０は、対極２０のうち電解質４０に対向する部分に設けられていることが好ましい。この場合、接続部材６０から電解質４０までの間で、接続部材６０よりも抵抗の大きい金属基板２１を通る距離を短縮させることが可能となり、接続部材６０と電解質４０との間の抵抗を小さくすることが可能となる。
【００６６】
（はんだ）  はんだ７０としては、例えば高融点はんだを用いることができる。高融点はんだは、融点が２００℃以上（例えば２１０℃以上）であるものである。このような高融点はんだとしては、Ｓｎ−Ｃｕ系、Ｓｎ−Ａｇ系、Ｓｎ−Ａｇ−Ｃｕ系、Ｓｎ−Ａｕ系、Ｓｎ−Ｓｂ系、Ｓｎ−Ｐｂ系（Ｐｂ含有量は例えば８５質量％超）などを挙げることができる。これらのうち１つを単独で使用してもよいし、２以上を併用してもよい。
【００６７】
またはんだ７０としては、高融点はんだより融点が低いはんだ（以下、低融点はんだということがある）を用いることも可能である。低融点はんだとしては、例えば融点が２００℃未満であるものを用いるのが好適である。このようなはんだとしては、共晶タイプ（例えばＳｎ−Ｐｂ等）や、鉛フリータイプ（例えばＳｎ−Ａｇ、Ｓｎ−Ｃｕ、Ｓｎ−Ａｇ−Ｃｕ、Ｓｎ−Ｚｎ、Ｓｎ−Ｚｎ―Ｂ等）などが挙げられる。
【００６８】
低融点はんだを使用することによって、導電線８０と接続部材６０とのはんだ付けの際に多孔質酸化物半導体層１３に担持される光増感色素や、電解質４０が高温になることが抑制でき、光増感色素や電解質４０が劣化することが抑制できる。
【００６９】
（導電線）
導電線８０を構成する材料としては、例えば金、銀、銅、白金、アルミニウムなどの金属が挙げられる。
【００７０】
次に、図１に示す色素増感太陽電池モジュール１００の製造方法について説明する。
【００７１】
まず作用極１０と対極２０とを準備する（準備工程）。
【００７２】
作用極１０は、次の工程により得ることができる。最初に透明基板１１の一方の面上に透明導電膜１２を形成し、透明導電性基板１５を得る。
【００７３】
透明基板１１上に透明導電膜１２を形成する方法としては、例えば、スパッタリング法、ＣＶＤ（化学気相成長）法、スプレー熱分解法（ＳＰＤ法）、蒸着法などの薄膜形成法が挙げられる。なかでも、スプレー熱分解法が好ましい。透明導電膜１２を、スプレー熱分解法により形成することで、容易にヘーズ率を制御することができる。また、スプレー熱分解法は、真空システムが不要なため、製造工程の簡素化低コスト化を図ることができるので好ましい。
【００７４】
次に、対極２０における透明導電膜１２上に多孔質酸化物半導体層１３を形成する（酸化物半導体層形成工程）。
【００７５】
多孔質酸化物半導体層１３を形成する方法としては、例えば、市販の酸化物半導体粒子を所望の分散媒に分散させた分散液、あるいは、ゾル−ゲル法により調製できるコロイド溶液を、必要に応じて所望の添加剤を添加した後、スクリーンプリント法、インクジェットプリント法、ロールコート法、ドクターブレード法、スプレー塗布法など公知の塗布方法により塗布した後、加熱処理などにて空隙を形成させ多孔質化する方法などを適用することができる。
【００７６】
次に、作用極１０上に形成される端子９０は、例えば、銀ペーストを印刷等により塗布し、加熱・焼成させて形成される。
【００７７】
次に、多孔質酸化物半導体層１３に光増感色素を担持させる（色素担持工程）。
【００７８】
多孔質酸化物半導体層１３に光増感色素を担持させる方法としては、まず、色素担持用の色素溶液、例えば、アセトニトリルとｔ−ブタノールを容積比で１：１とした溶媒に対して極微量のＮ３色素粉末を加えて調整した溶液を予め準備しておく。
【００７９】
次に、シャーレ状の容器内に入れた光増感色素を溶媒として含有する溶液中に、別途電気炉にて１２０〜１５０℃程度に加熱処理をし、多孔質酸化物半導体層１３が形成された作用極１０を浸した状態とし、暗所にて一昼夜（およそ２０時間）浸漬する。その後、光増感色素を含有する溶液から多孔質酸化物半導体層１３が形成された作用極１０を取り出し、アセトニトリルとｔ−ブタノールからなる混合溶液を用い洗浄する。これによって、光増感色素を担持した多孔質酸化物半導体層１３を有する作用極１０を得る。
【００８０】
一方、対極２０を準備するには、まず、不動態を形成する金属基板２１を準備する。そして、準備した金属基板２１の表面上に白金などからなる触媒層２２を形成する。触媒層２２の形成は、スパッタリング法などにより形成する。これにより金属基板２１と触媒層２２とを有する対極２０を得ることができる。
【００８１】
次に、多孔質酸化物半導体層１３の上に電解質４０を塗布して電解質４０を配置する（電解質配置工程）。
【００８２】
次に、作用極１０と対極２０とを対向させて、封止部３０により電解質４０を封止する（封止工程）。
【００８３】
このためにはまず、作用極１０の上に、封止部３０となるための樹脂またはその前駆体を形成する。このとき樹脂またはその前駆体は、作用極１０の多孔質酸化物半導体層１３を包囲する様に形成する。樹脂が熱可塑性樹脂である場合は、溶融させた樹脂を作用極１０上に塗布した後に室温で自然冷却するか、フィルム状の樹脂を作用極１０に接触させ、外部の熱源によって樹脂を加熱溶融させた後に室温で自然冷却することにより樹脂を得ることができる。熱可塑性の樹脂としては、例えばアイオノマーやエチレン−メタクリル酸共重合体が用いられる。樹脂が紫外線硬化樹脂である場合は、樹脂の前駆体である紫外線硬化性樹脂を作用極１０上に塗布する。樹脂が水溶性樹脂である場合は、樹脂を含む水溶液を作用極１０上に塗布する。水溶性の樹脂として、例えばビニルアルコール重合体が用いられる。
【００８４】
次に、対極２０の上に封止部３０となるための樹脂またはその前駆体を形成する。対極２０上の樹脂またはその前駆体は、作用極１０と対極２０とを対向させる際に、作用極１０上の樹脂またはその前駆体と重なる位置に形成する。また、対極２０上の樹脂またはその前駆体の形成は、作用極１０の上に形成される樹脂またはその前駆体と同様にして行えば良い。
【００８５】
次に、作用極１０上の樹脂またはその前駆体で包囲された領域に電解質４０を充填する。
【００８６】
そして、作用極１０と対極２０とを対向させ、対極２０上の樹脂と作用極１１とを重ね合わせる。その後、減圧環境下において、樹脂が熱可塑性樹脂である場合は、樹脂を加熱溶融させ、作用極１０と対極２０とを接着させる。こうして封止部３０が得られる。樹脂が紫外線硬化樹脂である場合は、対極２０上の樹脂の紫外線硬化性樹脂と作用極１０とを重ね合わせた後に紫外線により、紫外線硬化性樹脂を硬化させ、封止部３０が得られる。樹脂が水溶性樹脂である場合は、積層体を形成した後に室温にて触指乾燥させた後、低湿環境下で乾燥させ、封止部３０が得られる。
【００８７】
次に、対極２０における金属基板２１のうち作用極１０とは反対側の表面上に、金属基板２１よりも低い抵抗を有する接続部材６０を固定する（接続部材固定工程）。
【００８８】
金属基板２１に対する接続部材６０の固定は以下のようにして行う。まず、対極２０における作用極１０とは反対側の表面上に、接続部材６０を配置する。
【００８９】
次に、抵抗溶接により、金属基板２１と接続部材６０とを接合する。ここで、図３に示すように、抵抗溶接は、２本の抵抗溶接用電極１１０Ａ，１１０Ｂを接続部材６０及び金属基板２１に押し当てるか、接続部材６０及び金属基板２１のいずれか一方に押し当て、両者間に電流を流すことにより、接続部材６０と金属基板２１との接触部分で熱を発生させ、この熱により接続部材６０及び金属基板２１の両方を溶融させて両者を接続させる方法である。このとき、熱は金属基板２１と接続部材６０の接触部分のみにしか発生しない。また、抵抗溶接においては、電流を流す時間は短時間（数ミリ秒）であるため、熱が発生する時間も短い。このため、熱が加えられる場所を局所領域に抑えることができる。従って、封止工程の後、対極２０の金属基板２１上に接続部材６０を形成する場合でも、酸化物半導体層１３に担持された光増感色素の劣化を十分に抑制することができる。
【００９０】
またこのとき、金属基板２１は不動態を形成しているため、金属基板２１より低い抵抗を有する接続部材６０を使用すると、抵抗溶接に際して、金属基板２１と接続部材６０との間での接触抵抗が大きくなる。このため、金属基板２１と接続部材６０とが互いに接触する部分が熱により溶融しやすくなる。そして、２本の電極１１０Ａ，１１０Ｂの間に印加する電圧をオフにすると、溶融した部分が凝固して合金部６５を形成する。従って、金属基板２１と接続部材６０との接合強度を十分に向上させることができる。このため、得られた複数の色素増感太陽電池５０を直列に接続させて色素増感太陽電池モジュール１００を製造する場合に、優れた接続信頼性を有する色素増感太陽電池モジュール１００を得ることができる。また対極２０の金属基板２１と接続部材６０との間に合金部６５が設けられることで、対極２０と接続部材６０との間の接触抵抗も低下させることができる。また接続部材６０を抵抗溶接により金属基板２１に接合することで、熱が加えられる場所を局所領域に抑えることができるため、接続部材６０を封止部３０の内側領域に固定することも可能である。この場合、接続部材６０から電解質４０までの間で、接続部材６０よりも抵抗の大きい金属基板２１を通る距離を短縮させることが可能となり、接続部材６０と電解質４０との間の抵抗を小さくすることが可能となる。
【００９１】
また図３に示すように、接続部材６０を対極２０の金属基板２１に固定する際には、抵抗溶接を、金属基板２１のうち作用極１０とは反対側の表面に接続部材６０を接触させた状態で、２つの抵抗溶接用の電極１１０Ａ，１１０Ｂをそれぞれ、接続部材６０、及び、金属基板２１の表面に当接させることによって行うことが好ましい。
【００９２】
この場合、対極２０と接続部材６０とを抵抗溶接により接続する際に、２つの抵抗溶接用電極１１０Ａ，１００Ｂを対極２０の金属基板２１のうち作用極１０側の表面に押し当てずに済む。このため、金属基板２１のうち作用極１０側の表面における変形を十分に防止することができる。また金属基板２１のうち作用極１０側の表面への抵抗溶接用電極１１０Ａ，１１０Ｂの溶着を防止できるという利点もある。
【００９３】
また抵抗溶接は3〜20m秒行うことが好ましく、5〜7m秒行うことがより好ましい。この場合、対極２０と接続部材６０との接続強度をより十分に向上させることができると共に、合金部６５の厚さが適度になり、接続部材６０と金属基板２１との間の抵抗をより十分に低くすることができる。
【００９４】
対極２０の厚さは特に制限されるものではないが、9〜200μｍであることが好ましく、20〜100μｍであることがより好ましい。対極２０の厚さが9μｍ以上であると、9μｍ未満である場合に比べて強度が十分に向上し、抵抗溶接に際して変形しにくくなる。一方、対極２０の厚さが、200μｍ以下であると、200μｍを超える場合に比べて、より短時間で対極２０と接続部材６０とを接続できる。また対極２０に可撓性を持たせることができる。
【００９５】
接続部材６０の厚さも特に制限されるものではないが、9〜200μｍであることが好ましく、20〜100μｍであることがより好ましい。
【００９６】
この場合、接続部材６０の厚さが9μｍ以上であると、9μｍ未満である場合に比べて強度が十分に向上し、抵抗溶接に際して変形しにくくなる。一方、接続部材６０の厚さが、200μｍ以下であると、200μｍを超える場合に比べてより短時間で対極２０と接続部材６０とを接続できる。また対極２０のうち作用極１０と反対側の表面の凹凸を少なくすることができ、平坦な面上に安定して設置できる。
【００９７】
２つの抵抗溶接用電極１１０Ａ，１１０Ｂ間に印加する電流は、接続部材６０と金属基板２１との組合せにも依存するため一概には言えないが、通常は0.5〜5kAであり、1〜3kAであることが好ましい。
【００９８】
また電流の印加時間も一概には言えないが、通常は3〜20ミリ秒であり、5〜10ミリ秒であることが好ましい。
【００９９】
さらに抵抗溶接用電極間の間隔も一概には言えないが、通常は、0.5〜20ｍｍであり、1〜10ｍｍ秒であることが好ましい。
【０１００】
次に、はんだ７０を接続部材６０に接触させ、溶融させた後に冷却する。こうしてはんだ７０を接続部材６０に接合させる。また端子９０の上にもはんだ７０を接触させ、溶融させた後に冷却する。こうしてはんだ７０を端子９０に接合させる。
【０１０１】
こうして、図１に示す色素増感太陽電池５０Ａを得る。
【０１０２】
そして、同様にして、色素増感太陽電池５０Ｂを作製する。
【０１０３】
次に、リード線等の導電線８０を用意し、導電線８０によって色素増感太陽電池５０Ａ，５０Ｂを接続する。具体的には、導電線８０の一端を、はんだ７０を溶融させながら接触させ、接続部材６０にはんだ７０によって固定する。次に、導電線８０の他端を、はんだ７０を溶融させながら接触させ、端子９０にはんだ７０によって固定する。
【０１０４】
こうして色素増感太陽電池モジュール１００が得られる。
【０１０５】
上記色素増感太陽電池モジュール１００の製造方法によれば、色素増感太陽電池５０が上述した製造方法で製造されることで、光増感色素の劣化が十分に抑制され且つ優れた接続信頼性を有する色素増感太陽電池５０が得られる。このため、接続工程において、対極２０の金属基板２１と、隣の色素増感太陽電池５０の作用極１０の端子９０とを接続すると、優れた光電変換特性及び接続信頼性を有する色素増感太陽電池モジュール１００を得ることができる。
【０１０６】
＜第２実施形態＞
次に、本発明の色素増感太陽電池モジュールの第２実施形態について説明する。なお、第１実施形態と同一又は同等の構成要素には同一符号を付し、重複する説明を省略する。
【０１０７】
図４は、本発明の色素増感太陽電池モジュールの第２実施形態を示す断面図である。本実施形態の色素増感太陽電池モジュール２００は、対極、及び、色素増感太陽電池５０Ａ，５０Ｂ間の接続状態の点で第１実施形態の色素増感太陽電池モジュール１００と相違する。
【０１０８】
すなわち、図４に示すように、本実施形態の色素増感太陽電池モジュール２００において、色素増感太陽電池５０Ｂは、対極２０の金属基板２１のうち作用極１０と反対側の表面に固定される接続部材２６０を更に有している。本実施形態では、接続部材２６０は、金属基板２１の一部に直線状に設けられている。接続部材２６０は金属からなる。そして、この接続部材２６０の縁部２６０ａが封止部３０を越えて隣の色素増感太陽電池５０Ａ側に張出して、端子９０に直接接合されている。
【０１０９】
この場合、はんだ等を用いて接続部材２６０と端子９０とを接合する場合に比べて、隣り合う色素増感太陽電池５０間を十分に小さい抵抗で接続することが可能になるため、電圧降下がほとんど起こらない。また端子９０から流れ込む電子を、金属基板２１より抵抗の低い接続部材２６０を通して電解質４０に近づけることが可能となるため、接続部材２６０から電解質４０までの抵抗を小さくすることも可能となる。
【０１１０】
このとき、対極２０の金属基板２１への接続部材２６０の固定は、抵抗溶接により行うことができる。具体的には、金属基板２１のうち作用極１０と反対側の表面に、２つの抵抗溶接用電極の両方を押し当て、２つの抵抗溶接用電極間に電圧を印加すればよい。
【０１１１】
このように対極２２０の金属基板２１に接続部材２６０を形成する場合でも、第１実施形態と同様、多孔質酸化物半導体層１３に担持された光増感色素の劣化を十分に抑制することができる。さらに得られる色素増感太陽電池モジュール２００の接続信頼性を向上させることができる。
【０１１２】
また接続部材２６０の縁部２６０ａと端子９０との接続も、抵抗溶接により行うことが好ましい。
【０１１３】
この場合、隣り合う２つの色素増感太陽電池５０Ａ，５０Ｂのうち一方の色素増感太陽電池５０の対極２０に設けた接続部材２６０の縁部２６０ａと、他方の色素増感太陽電池５０Ｂの透明導電性基板１５に設けた端子９０とを、はんだ等を用いることなく、簡便に接合させることができるとともに、接続強度を向上させることがき、接触抵抗も低下させることができる。また、抵抗溶接は、一方の色素増感太陽電池５０Ａの接続部材２６０と、他方の色素増感太陽電池５０Ｂの透明導電性基板１５の端子９０とを接合する際、抵抗溶接用の電極を局所的に当てて行うため、熱が局所的にしか発生しない。このため、はんだ等を用いて接合を行う場合に比べて、酸化物半導体層１３に担持された色素や封止部の劣化がより十分に抑制される。なお、接続部材２６０の縁部２６０ａと端子９０との抵抗溶接も、上記と同様、２つの抵抗溶接用電極を接続部材２６０の表面に押し当てて、２つの抵抗溶接用電極間に電圧を印加すればよい。
【０１１４】
本発明は、上記実施形態に限定されるものではない。例えば上記第１及び第２実施形態では、酸化物半導体層１３は、透明導電膜１２の上に設けられているが、金属基板２１の上に設けられてもよい。この場合、酸化物半導体層１３と金属基板２１とで作用極が構成され、透明基板１１と透明導電膜１２とで対極が構成される。
【実施例】
【０１１５】
以下、本発明の内容を、実施例を挙げてより具体的に説明するが、本発明は下記の実施例に限定されるものではない。
【０１１６】
（実施例１）
まず表面の寸法が50ｍｍ×50ｍｍで厚さ4ｍｍのガラスからなる透明基板の表面上に、ＦＴＯからなる厚さ１μｍの透明導電膜を形成してなる透明導電性基板を用意した。そして、透明導電膜に対しエッチングによりパターニングを行った。
【０１１７】
次に、透明導電膜上に、酸化物半導体層形成用ペースト（Solaronix社製、Ｔｉ Nanoxide-T）を、スクリーン印刷機で塗布及び乾燥を３回繰り返した後、電気炉にて５００℃で１時間焼結して多孔質酸化物半導体層を形成した。
【０１１８】
次に、厚膜用の市販の銀ペーストを用い、上記多孔質酸化物半導体層を包囲するように透明導電膜上に塗布した後、乾燥させた。この塗布及び乾燥をスクリーン印刷機にて３回繰り返して行った。その後、電気炉にて５００℃で１時間焼結した。次に、さらに、電解質が接触する領域に、配線を保護するガラスペーストを塗布した後、乾燥させた。この塗布及び乾燥を３回繰り返し、電気炉にて１時間焼結させた。こうして作用極を得た。
【０１１９】
そして、上記のようにして得られた作用極を、１：１（体積比）で混合したアセトニトリル及びｔｅｒｔ−ブタノールの混合溶媒を含み、ルテニウム色素（Ｎ７１９）の濃度を０．３ｍＭとした色素溶液の中に浸漬させ、その色素を多孔質半導体層に吸着させた後に上記混合溶媒で余分な色素を洗い流し、乾燥させることで、光増感色素を多孔質半導体層に吸着させた。
【０１２０】
一方、対極は、以下のようにして準備した。
【０１２１】
即ちはじめに厚さ２００μｍのＴｉ板を用意し、このＴｉ板に、三次元ＲＦスパッタ装置を用いてＰｔを蒸着させ、対極を得た。
【０１２２】
次に、作用極の上に、エチレン−メタクリル酸共重合体（商品名：ニュクレル、三井・デュポンポリケミカル社製）からなる四角環状の樹脂シート（幅２ｍｍ、厚さ５０μｍ）を配置し、この樹脂シートを１５０℃で加熱溶融することにより作用極の上に固定した。
【０１２３】
次に、作用極上であって封止部の内側に、メトキシアセトニトリルを溶媒とする揮発性電解質を注入した。
【０１２４】
そして、対極を、触媒膜を作用極に向けた状態で封止部と重ね合わせ、対極及び作用極の周縁部を熱圧着した。こうして、色素増感太陽電池を得た。
【０１２５】
次に、対極のうち作用極と反対側の表面上に、厚さ100μmで、20ｍｍ×50ｍｍの寸法を有する銅からなる接続部材を配し、接続部材と対極のチタン箔とを抵抗溶接により接合させた。抵抗溶接は、２つの電極をそれぞれチタン箔、接続部材のそれぞれに押し当て、抵抗溶接用電極の間に1.0kAの電流を10ミリ秒間印加した。このとき、２つの抵抗溶接用電極間の間隔は5ｍｍとした。
【０１２６】
次に、Sn-Ag-Cu系からなるはんだを接続部材に接触させ、溶融させた後に冷却した。こうしてはんだを接続部材に接合させた。同様に、端子の上にもはんだを接触させ、溶融させた後に冷却した。こうしてはんだを端子に接合させた。
【０１２７】
こうして、色素増感太陽電池を得た。
【０１２８】
上記と同様にして、他の３個の色素増感太陽電池も作製した。
【０１２９】
次に、リード線を用意し、リード線によって色素増感太陽電池を接続した。具体的には、リード線の一端を、はんだを溶融させながら接触させ、接続部材にはんだによって固定した。次に、リード線の他端を、はんだを溶融させながら接触させ、端子にはんだによって固定した。こうして色素増感太陽電池モジュールを得た。
【０１３０】
（比較例１）
接続部材を超音波振動を加えながらチタン箔に接合させたこと以外は実施例１と同様にして色素増感太陽電池モジュールを作製した。
【０１３１】
さらに実施例１及び比較例１で得られた色素増感太陽電池モジュールについて、接続信頼性を調べた。接続信頼性は、JIS C8938 A-1に定義された温度サイクル試験を200サイクル行った。なお、溶接部の剥離の有無を評価項目とし、剥離の無い物を合格とした。
【０１３２】
また実施例１及び比較例１で得られた色素増感太陽電池モジュールについて、色素の劣化について調べた。色素の劣化は、肉眼により、色素の色が接合前と接合後で変わったか否かで判断し、明らかに変色している場合には、劣化ありと判定した。
【表１】
0005762053.tif 000002
【０１３３】
表１に示すように、実施例１で得られた色素増感太陽電池モジュールは、比較例１の色素増感太陽電池モジュールに比べて、接続強度が大きく、温度サイクル試験後においても剥離がないことが分かった。なお、比較例１については、剥離に伴い、抵抗が増加していることが分かった。また実施例１では色素の劣化が見られなかったのに対し、比較例１では色素の劣化が見られた。
【符号の説明】
【０１３４】
１０…作用極
１１…透明基板
１２…透明導電膜
１３…酸化物半導体層
１５…透明導電性基板（第１電極）
６０，２６０…接続部材
２０，３２０…対極（第２電極）
２１…金属基板
３０…封止部
５０，５０Ａ，５０Ｂ…色素増感太陽電池
１００，２００…色素増感太陽電池モジュール
【図１】
0005762053.tif 000003
【図２】
0005762053.tif 000004
【図３】
0005762053.tif 000005
【図４】
0005762053.tif 000006